ГРЯЗЕОТТАЛКИВАЮЩИЕ И ОБЕСПЕЧИВАЮЩИЕ УДАЛЕНИЕ ЛОС ПОКРЫТИЯ И ПРИМЕНЕНИЕ УКАЗАННЫХ ПОКРЫТИЙ

1. Дисперсия для нанесения покрытия, содержащая:   воду;   диоксид титана;   карбонат кальция;   обожженный силикат алюминия;   акриловые полимеры;   дигидразид; и   фторалкильный полимер.
2. Дисперсия для нанесения покрытия по п. 1, отличающаяся тем, что количество диоксида титана составляет по меньшей мере 5 % масс., по меньшей мере 6 % масс. или по меньшей мере 7 % масс., и не более 15 % масс., не более 12 % масс. или не более 10 % масс.
3. Дисперсия для нанесения покрытия по п. 1, отличающаяся тем, что количество карбоната кальция составляет по меньшей мере 18 % масс., по меньшей мере 23 % масс. или по меньшей мере 28 % масс., и не более 35 % масс., не более 32 % масс. или не более 30 % масс.
4. Дисперсия для нанесения покрытия по п. 1, отличающаяся тем, что количество обожженного силиката алюминия составляет по меньшей мере 5 % масс., по меньшей мере 6 % масс. или по меньшей мере 7 % масс., и не более 12 % масс., не более 10 % масс. или не более 8 % масс.
5. Дисперсия для нанесения покрытия по п. 1, отличающаяся тем, что количество акриловых полимеров составляет по меньшей мере 7 % масс., по меньшей мере 10 % масс. или по меньшей мере 13 % масс., и не более 20 % масс., не более 17 % масс. или не более 14 % масс.
6. Дисперсия для нанесения покрытия по п. 1, отличающаяся тем, что количество дигидразида составляет по меньшей мере 0,1 % масс., по меньшей мере 0,15 % масс. или по меньшей мере 0,18 % масс., и не более 0,5 % масс., не более 0,4 % масс. или не более 0,3 % масс.
7. Дисперсия для нанесения покрытия по п. 1, отличающаяся тем, что количество фторалкильного полимера составляет по меньшей мере 0,2 % масс., или по меньшей мере 0,3 % масс., по меньшей мере 0,35 % масс., и не более 0,9 % масс., не более 0,7 % масс. или не более 0,4 % масс.
8. Дисперсия для нанесения покрытия по любому из предшествующих пунктов, дополнительно содержащая по меньшей мере один компонент, выбранный из силиката магния, безводного силиката алюминия или смеси указанных соединений.
9. Дисперсия для нанесения покрытия по любому из предшествующих пунктов, дополнительно содержащая оксид цинка.
10. Строительное изделие, содержащее покрытие, причем указанное покрытие включает:
диоксид титана, карбонат кальция, обожженный силикат алюминия, акриловые полимеры, дигидразид и фторалкильный полимер.
11. Строительное изделие по п. 10, отличающееся тем, что количество диоксида титана составляет по меньшей мере 6 % масс., по меньшей мере 8 % масс. или по меньшей мере 10 % масс., и не более 16 % масс., не более 14 % масс. или не более 12 % масс.
12. Строительное изделие по п. 10, отличающееся тем, что количество обожженного силиката алюминия составляет по меньшей мере 6 % масс., по меньшей мере 8 % масс. или по меньшей мере 10 % масс., и не более 16 % масс., не более 14 % масс. или не более 12 % масс.
13. Строительное изделие по п. 10, отличающееся тем, что количество акриловых полимеров составляет по меньшей мере 10 % масс., по меньшей мере 15 % масс. или по меньшей мере 18 % масс., и не более 30 % масс., не более 25 % масс. или не более 22 % масс.
14. Строительное изделие по п. 10, отличающееся тем, что количество дигидразида составляет по меньшей мере 0,15 % масс., по меньшей мере 0,2 % масс. или по меньшей мере 0,25 % масс., и не более 0,6 % масс., не более 0,5 % масс. или не более 0,4 % масс.
15. Строительное изделие по п. 10, отличающееся тем, что количество фторалкильного полимера составляет по меньшей мере 0,2 % масс., или по меньшей мере 0,3 % масс., по меньшей мере 0,35 % масс., и не более 1 % масс., не более 0,8 % масс. или не более 0,6 % масс.